【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
ポリマーのプレキシフィラメント状フィルム−フィブリルストランドの調製方法であって、
（ｉ）（ａ）１つまたは複数のポリマータイプのポリマーである全紡糸流体５〜３０重量％と、（ｂ）ジクロロメタン、シス−１，２−ジクロロエチレンおよびトランス−１，２−ジクロロエチレンからなる群から選択される主紡糸剤と、（ｃ）１Ｈ，６Ｈ−ペルフルオロヘキサン、１Ｈ−ペルフルオロヘプタン、および１Ｈ−ペルフルオロヘキサンからなる群から選択される共紡糸剤とを含む紡糸流体を生成する工程と、
（ｉｉ）前記紡糸流体を前記紡糸流体の自生圧よりも大きい圧力でより低い圧力の領域中にフラッシュ紡糸して、前記ポリマーのプレキシフィラメント状フィルム−フィブリルストランドを形成する工程と
を含む方法において、前記共紡糸剤が、前記ポリマーの存在下で前記主紡糸剤と共沸混合物または共沸混合物状組成物を形成するための十分な量において前記紡糸流体中に存在している、方法。
【請求項２】
ポリマーのプレキシフィラメント状フィルム−フィブリルストランドの調製方法であって、
（ｉ）（ａ）１つまたは複数のポリマータイプのポリマーである全紡糸流体５〜３０重量％と、（ｂ）ジクロロメタン、シス−１，２−ジクロロエチレンおよびトランス−１，２−ジクロロエチレンからなる群から選択される主紡糸剤と、（ｃ）１Ｈ，６Ｈ−ペルフルオロヘキサン、１Ｈ−ペルフルオロヘプタン、および１Ｈ−ペルフルオロヘキサンからなる群から選択される共紡糸剤とを含む紡糸流体を生成する工程と、
（ｉｉ）前記紡糸流体を前記紡糸流体の自生圧よりも大きい圧力でより低い圧力の領域中にフラッシュ紡糸して、前記ポリマーのプレキシフィラメント状フィルム−フィブリルストランドを形成する工程と
を含む方法において、前記共紡糸剤が、曇り点を形成するための十分な量において紡糸流体中に存在している、方法。
【手続補正２】
【補正対象書類名】明細書
【補正対象項目名】００９０
【補正方法】変更
【補正の内容】
【００９０】
ポリプロピレンの曇り点の調査
図３２は、７１：２９重量比のトランス−１，２−ジクロロエチレンおよび１Ｈ−ペルフルオロヘプタンの紡糸剤中の１５重量％のポリプロピレン（ＰＰ）の曇り点曲線を示す。１５重量％のポリプロピレンは、７１：２９重量比のトランス−１，２−ジクロロエチレンおよび１Ｈ−ペルフルオロヘプタンの紡糸剤に可溶性であることがわかった。
次に、本発明の態様を示す。
1.  ポリマーのプレキシフィラメント状フィルム−フィブリルストランドの調製方法であって、
（ｉ）（ａ）１つまたは複数のポリマータイプのポリマーである全紡糸流体５〜３０重量％と、（ｂ）ジクロロメタン、シス−１，２−ジクロロエチレンおよびトランス−１，２−ジクロロエチレンからなる群から選択される主紡糸剤と、（ｃ）１Ｈ，６Ｈ−ペルフルオロヘキサン、１Ｈ−ペルフルオロヘプタン、および１Ｈ−ペルフルオロヘキサンからなる群から選択される共紡糸剤とを含む紡糸流体を生成する工程と、
（ｉｉ）前記紡糸流体を前記紡糸流体の自生圧よりも大きい圧力でより低い圧力の領域中にフラッシュ紡糸して、前記ポリマーのプレキシフィラメント状フィルム−フィブリルストランドを形成する工程と
を含む方法において、前記共紡糸剤が、前記ポリマーの存在下で前記主紡糸剤と共沸混合物または共沸混合物状組成物を形成するための十分な量において前記紡糸流体中に存在している、方法。
2.  前記共紡糸剤および前記主紡糸剤が、（ａ）において選択される前記重量％である前記ポリマーの存在下で共沸混合物または共沸混合物状組成物を形成するための十分な量において前記紡糸流体中に存在している、上記１に記載の方法。
3.  前記主紡糸剤がジクロロメタンであり、前記共紡糸剤が１Ｈ，６Ｈ−ペルフルオロヘキサンであり、ジクロロメタン/１Ｈ，６Ｈ−ペルフルオロヘキサンの比が全紡糸剤の７３：２７〜１００：０の重量比である、上記１に記載の方法。
4.  前記ポリマーが、ポリエチレン、ポリプロピレン、ポリブテン−１、ポリ（４−メチル−１−ペンテン）、ポリフッ化ビニリデン、および前述のもののブレンドからなる群から選択されるタイプである、上記３に記載の方法。
5.  前記主紡糸剤がジクロロメタンであり、前記共紡糸剤が１Ｈ−ペルフルオロヘキサンであり、ジクロロメタン/１Ｈ−ペルフルオロヘキサンの比が５２：４８〜６６：３４の重量比である、上記１に記載の方法。
6.  前記ポリマーが、ポリプロピレン、ポリブテン−１、ポリ（４−メチル−１−ペンテン）、ポリフッ化ビニリデン、ポリ（エチレンテトラフルオロエチレン）および前述のもののブレンドの群から選択されるタイプである、上記５に記載の方法。
7.  前記主紡糸剤がジクロロメタンであり、前記共紡糸剤が１Ｈ−ペルフルオロヘプタンであり、ジクロロメタン/１Ｈ−ペルフルオロヘプタンの比が７０：３０〜８９：１１の重量比である、上記１に記載の方法。
8.  前記ポリマーが、ポリエチレン、ポリプロピレン、ポリブテン−１、ポリ（４−メチル−１−ペンテン）、ポリフッ化ビニリデン、ポリ（エチレンテトラフルオロエチレン）および前述のもののブレンドの群から選択されるタイプである、上記７に記載の方法。
9.  前記主紡糸剤がトランス−１，２−ジクロロエチレンであり、前記共紡糸剤が１Ｈ，６Ｈ−ペルフルオロヘキサンであり、トランス−１，２−ジクロロエチレン/１Ｈ，６Ｈ−ペルフルオロヘキサンの比が７２：２８〜１００：０の重量比である、上記１に記載の方法。
10.  前記ポリマーが、ポリエチレン、ポリプロピレン、ポリブテン−１、ポリ（４−メチル−１−ペンテン）、ポリ（エチレンテトラフルオロエチレン）および前述のもののブレンドの群から選択されるタイプである、上記９に記載の方法。
11.  前記主紡糸剤がトランス−１，２−ジクロロエチレンであり、前記共紡糸剤が１Ｈ−ペルフルオロヘキサンであり、トランス−１，２−ジクロロエチレン/１Ｈ−ペルフルオロヘキサンの比が４７：５３〜６４：３６の重量比である、上記１に記載の方法。
12.  前記ポリマーが、ポリプロピレン、ポリブテン−１、ポリ（４−メチル−１−ペンテン）、ポリ（エチレンテトラフルオロエチレン）および前述のもののブレンドの群から選択されるタイプである、上記１１に記載の方法。
13.  前記主紡糸剤がトランス−１，２−ジクロロエチレンであり、前記共紡糸剤が１Ｈ−ペルフルオロヘプタンであり、トランス−１，２−ジクロロエチレン/１Ｈ−ペルフルオロヘプタンの比が６７：３３〜１００：０の重量比である、上記１に記載の方法。
14.  前記ポリマーが、ポリエチレン、ポリプロピレン、ポリブテン−１、ポリ（４−メチル−１−ペンテン）、ポリ（エチレンテトラフルオロエチレン）および前述のもののブレンドの群から選択されるタイプである、上記１３に記載の方法。
15.  ポリマーのプレキシフィラメント状フィルム−フィブリルストランドの調製方法であって、
（ｉ）（ａ）１つまたは複数のポリマータイプのポリマーである全紡糸流体５〜３０重量％と、（ｂ）ジクロロメタン、シス−１，２−ジクロロエチレンおよびトランス−１，２−ジクロロエチレンからなる群から選択される主紡糸剤と、（ｃ）１Ｈ，６Ｈ−ペルフルオロヘキサン、１Ｈ−ペルフルオロヘプタン、および１Ｈ−ペルフルオロヘキサンからなる群から選択される共紡糸剤とを含む紡糸流体を生成する工程と、
（ｉｉ）前記紡糸流体を前記紡糸流体の自生圧よりも大きい圧力でより低い圧力の領域中にフラッシュ紡糸して、前記ポリマーのプレキシフィラメント状フィルム−フィブリルストランドを形成する工程と
を含む方法において、前記共紡糸剤が、曇り点を形成するための十分な量において紡糸流体中に存在している、方法。